(57)【要約】【課題】  ボイドが少ない半導体装置を製造できる半導体装置の製造方法を提供する。【解決手段】  チップ実装基板、チップ実装基板上に配置された熱硬化性樹脂シート、並びに熱硬化性樹脂シートと接する中央部及び中央部の周辺に配置された周辺部を備えるフィルムを備える積層体の周辺部をチップ実装基板と接するステージに押し付けることにより、ステージ及びフィルムを備える密閉容器を形成する工程と、  密閉容器の外部の圧力を密閉容器の内部の圧力より高めることにより、半導体チップを熱硬化性樹脂シートで覆いつつ、基板と半導体チップのギャップに熱硬化性樹脂シートを充填する工程と  を含む半導体装置の製造方法に関する。【選択図】  図１
2015216230.tif 000002
【特許請求の範囲】
【請求項１】
基板及び前記基板にフリップチップ実装された半導体チップを備えるチップ実装基板、
前記チップ実装基板上に配置された熱硬化性樹脂シート、並びに
前記熱硬化性樹脂シートと接する中央部及び前記中央部の周辺に配置された周辺部を備えるフィルム
を備える積層体の
前記周辺部を前記基板と接するステージに押し付けることにより、前記ステージ及び前記フィルムを備える密閉容器を形成する工程と、
前記密閉容器の外部の圧力を前記密閉容器の内部の圧力より高めることにより、前記半導体チップを前記熱硬化性樹脂シートで覆いつつ、前記基板と前記半導体チップのギャップに前記熱硬化性樹脂シートを充填する工程と
を含む半導体装置の製造方法。
【請求項２】
前記チップ実装基板は、前記半導体チップを複数備える請求項１に記載の半導体装置の製造方法。
【発明の詳細な説明】
【技術分野】
【０００１】
本発明は、半導体装置の製造方法に関する。
【背景技術】
【０００２】
フリップチップ接続方式の半導体装置の製造技術に関して、特許文献１には、半導体チップがフリップチップ接続方式で実装された基板を金型のキャビティ内に配置した後、キャビティ内に溶融状態のエポキシ樹脂組成物を所定の圧力で注入することにより、チップ下のギャップの充填とチップ全体の封止とを一括して行う技術が記載されている。チップ下のギャップの充填とチップ全体の封止とを一括して行う技術は、モールドアンダーフィルと呼ばれることがある。
【先行技術文献】
【特許文献】
【０００３】
【特許文献１】特許第５２５６１８５号公報
【発明の概要】
【発明が解決しようとする課題】
【０００４】
特許文献１に記載の技術では、半導体装置内にボイドが生じやすい。キャビティを充填中にエポキシ樹脂組成物の粘度が上昇し、キャビティ全体を充填することが難しいためである。また、特許文献１に記載の技術では、エポキシ樹脂組成物中に配合されたフィラーのうち小粒径のフィラーが流れやすいため、フィラーの偏析が起こりやすい。
【０００５】
本発明は前記課題を解決し、ボイドが少ない半導体装置を製造できる半導体装置の製造方法を提供することを目的とする。
【課題を解決するための手段】
【０００６】
本発明は、
基板及び基板にフリップチップ実装された半導体チップを備えるチップ実装基板、
チップ実装基板上に配置された熱硬化性樹脂シート、並びに
熱硬化性樹脂シートと接する中央部及び中央部の周辺に配置された周辺部を備えるフィルム
を備える積層体の
周辺部を基板と接するステージに押し付けることにより、ステージ及びフィルムを備える密閉容器を形成する工程と、
密閉容器の外部の圧力を密閉容器の内部の圧力より高めることにより、半導体チップを熱硬化性樹脂シートで覆いつつ、基板と半導体チップのギャップに熱硬化性樹脂シートを充填する工程と
を含む半導体装置の製造方法に関する。
【０００７】
本発明では、密閉容器の内外の圧力差を利用して、半導体チップを熱硬化性樹脂シートで覆いつつ、基板と半導体チップのギャップに熱硬化性樹脂シートを充填する。本発明では、キャビティを樹脂で充填する工程が必要ない。したがって、トランスファ成型方式のモールドアンダーフィルに比べて、ボイドが少ない半導体装置を製造できる。また、トランスファ成型方式のモールドアンダーフィルに比べて、フィラーの偏析が生じ難い。
【０００８】
本発明では、例えば、特開２０１３−５２４２４号公報に記載の真空加熱接合装置（以下、真空熱加圧装置ともいう）などを使用できる。
【０００９】
基板としては特に限定されず、例えば、有機基板、半導体ウェハ基板、ガラス基板などが挙げられる。半導体ウェハ基板としては、シリコンウェハ基板などが挙げられる。
【００１０】
チップ実装基板は、半導体チップを複数備えることが好ましい。
【００１１】
本発明の半導体装置の製造方法は、密閉容器を形成する工程と、半導体チップを熱硬化性樹脂シートで覆いつつ、基板と半導体チップのギャップに熱硬化性樹脂シートを充填する工程とを含む限り特に限定されない。本発明の半導体装置の製造方法は、例えば、半導体チップを熱硬化性樹脂シートで覆いつつ、基板と半導体チップのギャップに熱硬化性樹脂シートを充填する工程により得られた封止体を加熱することにより、硬化体を形成する工程、及び硬化体をダイシングすることにより、半導体装置を得る工程などをさらに含むことができる。本発明の半導体装置の製造方法は、例えば、封止体を加熱することにより硬化体を形成する工程、硬化体に再配線層を形成することにより再配線体を形成する工程、及び再配線体をダイシングすることにより半導体装置を得る工程などをさらに含むことができる。
【発明の効果】
【００１２】
本発明によれば、ボイドが少ない半導体装置を製造できる。
【図面の簡単な説明】
【００１３】
【図１】真空加熱接合装置の概略断面図である。
【図２】ステージ上に積層体を配置した様子の概略を示す断面図である。
【図３】チェンバーを形成した様子の概略を示す断面図である。
【図４】チップ実装基板及び熱硬化性樹脂シートを格納する密閉容器を形成した様子の概略を示す断面図である。
【図５】密閉容器の外部の圧力を大気圧にした様子の概略を示す断面図である。
【図６】密閉容器の内外の圧力差を利用して封止体を形成した様子の概略を示す断面図である。
【図７】封止体の横にスペーサーを配置した様子の概略を示す断面図である。
【図８】封止体を平板で押さえつけた様子の概略を示す断面図である。
【図９】硬化体の概略断面図である。
【図１０】硬化体の基板上にバンプを設けた様子の概略を示す断面図である。
【図１１】硬化体をダイシングすることにより得られた半導体装置の概略断面図である。
【図１２】積層フィルムを枠状押え部に固定することによりチップ実装基板の上方に積層フィルムを配置した様子の概略を示す断面図である。
【図１３】チェンバーを形成した様子の概略を示す断面図である。
【図１４】チップ実装基板及び熱硬化性樹脂シートを格納する密閉容器を形成した様子の概略を示す断面図である。
【図１５】密閉容器の外部の圧力を大気圧にした様子の概略を示す断面図である。
【図１６】密閉容器の内外の圧力差を利用して封止体を形成した様子の概略を示す断面図である。
【図１７】封止体の横にスペーサーを配置した様子の概略を示す断面図である。
【図１８】封止体を平板で押さえつけた様子の概略を示す断面図である。
【図１９】硬化体の概略断面図である。
【図２０】硬化体の基板上にバンプを設けた様子の概略を示す断面図である。
【図２１】硬化体をダイシングすることにより得られた半導体装置の概略断面図である。
【図２２】ステージ上に積層体を配置した様子の概略を示す断面図である。
【図２３】チップ実装ウェハの概略断面図である。
【図２４】チェンバーを形成した様子の概略を示す断面図である。
【図２５】チップ実装ウェハ及び熱硬化性樹脂シートを格納する密閉容器を形成した様子の概略を示す断面図である。
【図２６】密閉容器の外部の圧力を大気圧にした様子の概略を示す断面図である。
【図２７】密閉容器の内外の圧力差を利用して封止体を形成した様子の概略を示す断面図である。
【図２８】封止体の横にスペーサーを配置した様子の概略を示す断面図である。
【図２９】封止体を平板で押さえつけた様子の概略を示す断面図である。
【図３０】硬化体の概略断面図である。
【図３１】硬化層を研削した後の硬化体の概略断面図である。
【図３２】半導体ウェハを研削した後の硬化体の概略断面図である。
【図３３】再配線体の概略断面図である。
【図３４】再配線体をダイシングすることにより得られた半導体装置の概略断面図である。
【発明を実施するための形態】
【００１４】
以下に実施形態を掲げ、本発明を詳細に説明するが、本発明はこれらの実施形態のみに限定されるものではない。
【００１５】
［実施形態１］
まず、真空加熱接合装置について説明する。
【００１６】
（真空加熱接合装置）
図１に示すように、真空熱加圧装置においては、基台１０１上に加圧シリンダ下板１０２が配置され、加圧シリンダ下板１０２の上にはスライド移動テーブル１０３がスライドシリンダ１０４によって真空熱加圧装置内外を移動可能に配置されている。スライド移動テーブル１０３の上方には、下ヒータ板１０５が配置されており、下ヒータ板１０５の上面には下板部材１０６が配置され、下板部材１０６の上面にはステージ（以下、基板置台ともいう）１０７が配置されている。
【００１７】
加圧シリンダ下板１０２の上には複数の支柱１０８が配置され、支柱１０８の上端部には加圧シリンダ上板１０９が固定されている。加圧シリンダ上板１０９の下方には支柱１０８を通して中間移動部材（中間部材）１１０が配置されており、中間移動部材１１０の下方には断熱板を介して上ヒータ板１１１が固定され、上ヒータ板１１１の下面の外周部には上枠部材１１２が気密に固定され下方に延びている。また、上ヒータ板１１１の下面で上枠部材１１２の内方には内方枠体１１３が固定されている。また、上ヒータ板１１１の下面上で内方枠体１１３の内方には平板１１７が固定されている。
【００１８】
内方枠体１１３は、下端部の枠状押え部１１３ａとそれから上方に延びるロッド１１３ｂとを備え、ロッド１１３ｂの周りにはスプリングが配置され、ロッド１１３ｂは上ヒータ板１１１の下面に断熱固定されている。枠状押え部１１３ａはロッド１１３ｂに対してスプリングにより下方に付勢されている。枠状押え部１１３ａは、ステージ１０７との間にフィルム１３を気密に保持できる。
【００１９】
加圧シリンダ上板１０９の上面には加圧シリンダ１１４が配置され、加圧シリンダ１１４のシリンダロッド１１５は加圧シリンダ上板１０９を通って中間移動部材１１０の上面に固定され、加圧シリンダ１１４によって、中間移動部材１１０と上ヒータ板１１１と上枠部材１１２とが上下に一体的に移動可能となっている。図１において、Ｓは、加圧シリンダ１１４による中間移動部材１１０と上ヒータ板１１１と上枠部材１１２の下方の移動を規制するストッパーであり、下降して加圧シリンダ１１４本体の上面のストッパープレートに当接するようになっている。加圧シリンダ１１４としては、油圧シリンダ、空圧シリンダ、サーボシリンダなどが使用される。
【００２０】
加圧シリンダ１１４が上枠部材１１２を引き上げた状態から下降させ、上枠部材１１２の下端部が下板部材１０６の外周部端部に設けた段差部に気密に摺動し、そこで一旦加圧シリンダ１１４を停止させる。これにより、上ヒータ板１１１、上枠部材１１２及び下板部材１０６を備える格納容器が形成される。なお、上枠部材１１２には格納容器の内部（以下、チェンバーともいう）を真空引きし、加圧するための真空・加圧口１１６が設けられている。
【００２１】
チェンバーを開いた状態で、スライドシリンダ１０４によって、スライド移動テーブル１０３、下ヒータ板１０５、下板部材１０６及びステージ１０７を一体として外部に引き出すことができる。これらを引き出した状態で、ステージ１０７の上に、積層体１などを配置できる。
【００２２】
（半導体装置４の製造方法）
次に、半導体装置４の製造方法について説明する。
【００２３】
図２に示すように、積層体１をステージ１０７上に配置する。積層体１は、チップ実装基板１１、チップ実装基板１１上に配置された熱硬化性樹脂シート１２及び熱硬化性樹脂シート１２上に配置されたフィルム１３を備える。
【００２４】
チップ実装基板１１は、基板１１ａ、基板１１ａにフリップチップ実装された半導体チップ１１ｂを備える。半導体チップ１１ｂと基板１１ａは、バンプ１１ｃを介して電気的に接続されている。
【００２５】
熱硬化性樹脂シート１２の外形寸法は、半導体チップ１１ｂを封止可能な大きさである。
【００２６】
フィルム１３は、熱硬化性樹脂シート１２と接する中央部１３ａ及び中央部１３ａの周辺に配置された周辺部１３ｂを備える。フィルム１３の外形寸法は、チップ実装基板１１及び熱硬化性樹脂シート１２を覆うことが可能な大きさである。
【００２７】
フィルム１３としては特に限定されず、例えば、フッ素系フィルム、ポリオレフィン系フィルム、ポリエチレンテレフタレート（ＰＥＴ）フィルムなどが挙げられる。
【００２８】
フィルム１３の２３℃における引張破断伸びは好ましくは３０％以上、より好ましくは４０％以上である。３０％以上であると、成型時の凹凸追従性が良い。フィルム１３の２３℃における引張破断伸びは好ましくは３００％以下、より好ましくは１００％以下である。３００％以下であると、剥離作業がし易い。
引張破断伸びは、ＡＳＴＭ  Ｄ８８２に従って測定できる。
【００２９】
フィルム１３の軟化温度は特に限定されないが、好ましくは８０℃以下、より好ましくは６０℃以下である。８０℃以下であると、成型時の凹凸追従性が良い。また、フィルム１３の軟化温度は、好ましくは０℃以上である。
なお、引っ張り弾性率が３００ＭＰａとなる温度を軟化温度とする。
【００３０】
フィルム１３の厚さは特に限定されないが、好ましくは１０μｍ〜２００μｍである。
【００３１】
ステージ１０７はあらかじめ加熱されている。ステージ１０７の温度は、好ましくは７０℃以上、より好ましくは８０℃以上、さらに好ましくは８５℃以上である。７０℃以上であると、熱硬化性樹脂シート１２を溶融させ、流動させることが可能である。ステージ１０７の温度は好ましくは１２０℃以下、より好ましくは１１０℃以下である。１２０℃以下であると、熱硬化性樹脂シート１２の熱硬化の進行を抑制することが可能で、粘度上昇を抑えることができる。
【００３２】
図３に示すように、上ヒータ板１１１及び上枠部材１１２を下降させ、上枠部材１１２の下端部を下板部材１０６の外縁部に沿って気密に摺動させ、上ヒータ板１１１、上枠部材１１２及び下板部材１０６によって気密に囲われたチェンバーを形成する。チェンバーを形成した段階で、上ヒータ板１１１及び上枠部材１１２の下降を停止する。
【００３３】
次いで、真空引きを行い、チェンバー内を減圧状態とする。チェンバー内の圧力は、好ましくは５００Ｐａ以下である。
【００３４】
図４に示すように、枠状押え部１１３ａを下降させることにより、フィルム１３の外周部１３ｂをステージ１０７に押さえつけて、密閉容器１２１を形成する。密閉容器１２１は、ステージ１０７及びフィルム１３を備える。密閉容器１２１の内部には、チップ実装基板１１及びチップ実装基板１１上に配置された熱硬化性樹脂シート１２が配置されている。なお、チェンバー内を減圧状態にした後に密閉容器１２１を形成するため、密閉容器１２１の内部及び外部は減圧状態である。
【００３５】
図５に示すように、真空・加圧口１１６を開放することにより、チェンバー内の圧力を大気圧にする。すなわち、密閉容器１２１の外部の圧力を大気圧にする。
【００３６】
図６に示すように、真空・加圧口１１６にガスを導入することによりチェンバー内の圧力を高める。すなわち、密閉容器１２１の外部の圧力を大気圧よりも高める。これにより、半導体チップ１１ｂを熱硬化性樹脂シート１２で覆いつつ、基板１１ａと半導体チップ１１ｂのギャップに熱硬化性樹脂シート１２を充填する。これにより、封止体２を得る。
【００３７】
ガスとしては特に限定されず、空気、窒素などが挙げられる。
【００３８】
ガス導入後の密閉容器１２１の外部の圧力は、好ましくは０．５ＭＰａ以上、より好ましくは０．６ＭＰａ以上、さらに好ましくは０．７ＭＰａ以上である。密閉容器１２１の外部の圧力の上限は特に限定されないが、好ましくは０．９９ＭＰａ以下、より好ましくは０．９ＭＰａ以下である。
【００３９】
封止体２は、チップ実装基板１１及びチップ実装基板１１上に配置された樹脂層２１を備える。樹脂層２１は、基板１１ａと半導体チップ１１ｂの間に挟まれたアンダーフィル部２１ａ、及びアンダーフィル部２１ａの周辺に配置された封止部２１ｂを備える。半導体チップ１１ｂは、封止部２１ｂにより覆われている。封止体２は、フィルム１３と接している。
【００４０】
図７に示すように、封止体２の横にスペーサー１３１を配置する。
【００４１】
図８に示すように、平板１１７をスペーサー１３１に当たるまで下降させることにより、封止体２をプレスし、封止体２の厚みを調整する。これにより、封止体２の厚みを均一化することができる。平板１１７で封止体２を押す際の圧力としては、０．１ＭＰａ〜８０ＭＰａが好ましい。
【００４２】
次いで、フィルム１３を取り除く。
【００４３】
次いで、封止部２１ｂのうち基板１１ａから側方にはみ出した部分を切り離す。
【００４４】
図９に示すように、封止体２を加熱することで樹脂層２１を硬化させて、硬化体３を形成する。
【００４５】
硬化体３は、チップ実装基板１１及びチップ実装基板１１上に配置された硬化層３１を備える。硬化層３１は、基板１１ａと半導体チップ１１ｂの間に挟まれた接続保護部３１ａ、及び接続保護部３１ａの周辺に配置されたチップ保護部３１ｂを備える。半導体チップ１１ｂは、チップ保護部３１ｂにより覆われている。
【００４６】
加熱温度は、好ましくは１００℃以上、より好ましくは１２０℃以上である。一方、加熱温度の上限は、好ましくは２００℃以下、より好ましくは１８０℃以下である。加熱時間は、好ましくは１０分以上、より好ましくは３０分以上である。一方、加熱時間の上限は、好ましくは１８０分以下、より好ましくは１２０分以下である。
【００４７】
図１０に示すように、基板１１ａ上にバンプ３２を設ける。
【００４８】
図１１に示すように、硬化体３を個片化（ダイシング）して、半導体装置４を得る。
【００４９】
（熱硬化性樹脂シート１２）
熱硬化性樹脂シート１２について説明する。
【００５０】
熱硬化性樹脂シート１２の５０℃〜１５０℃における最低溶融粘度は、好ましくは５Ｐａ・Ｓ以上、より好ましくは１０Ｐａ・Ｓ以上である。５Ｐａ・Ｓ以上であると、加熱時のハンドリング性に優れる。熱硬化性樹脂シート１２の５０℃〜１５０℃における最低溶融粘度は、好ましくは２０００Ｐａ・Ｓ以下、より好ましくは１５００Ｐａ・Ｓ以下、さらに好ましくは１０００Ｐａ・Ｓ以下、よりさらに好ましくは５００Ｐａ・Ｓ以下、特に好ましくは３００Ｐａ・Ｓ以下である。２０００Ｐａ・Ｓ以下であると、半導体チップ１１ｂに対して熱硬化性樹脂シート１２を追従させることができる。また、基板１１ａと半導体チップ１１ｂのギャップに熱硬化性樹脂シート１２を容易に充填できる。
最低溶融粘度は、実施例に記載の方法で測定できる。
【００５１】
熱硬化性樹脂シート１２の最低溶融粘度は、無機充填剤の含有量、無機充填剤の平均粒子径などによりコントロールできる。例えば、無機充填剤を減量すること、平均粒子径の大きい無機充填剤を使用することにより、最低溶融粘度を低減できる。
【００５２】
熱硬化性樹脂シート１２は、熱硬化性樹脂を含むことが好ましい。熱硬化性樹脂としては、例えば、エポキシ樹脂、フェノール樹脂などを好適に使用できる。
【００５３】
エポキシ樹脂としては、特に限定されるものではない。例えば、トリフェニルメタン型エポキシ樹脂、クレゾールノボラック型エポキシ樹脂、ビフェニル型エポキシ樹脂、変性ビスフェノールＡ型エポキシ樹脂、ビスフェノールＡ型エポキシ樹脂、ビスフェノールＦ型エポキシ樹脂、変性ビスフェノールＦ型エポキシ樹脂、ジシクロペンタジエン型エポキシ樹脂、フェノールノボラック型エポキシ樹脂、フェノキシ樹脂などの各種のエポキシ樹脂を用いることができる。これらエポキシ樹脂は単独で用いてもよいし２種以上併用してもよい。
【００５４】
なかでも、可撓性を付与できるという理由から、ビスフェノールＡ型エポキシ樹脂が好ましく、２３℃で液状のものがより好ましい。ビスフェノールＡ型エポキシ樹脂のエポキシ当量は、１５０ｇ／ｅｑ〜２５０ｇ／ｅｑが好ましい。
【００５５】
また、低粘度化させることができるという理由から、ビスフェノールＡ型エポキシ樹脂とともに、ビスフェノールＦ型エポキシ樹脂を使用することが好ましい。ビスフェノールＦ型エポキシ樹脂の軟化点は、好ましくは５０℃以上である。５０℃以上であると、常温でのハンドリング性を向上できる。ビスフェノールＦ型エポキシ樹脂の軟化点は、好ましくは１００℃以下である。１００℃以下であると、溶融粘度を低下させることができる。ビスフェノールＦ型エポキシ樹脂のエポキシ当量は、１５０ｇ／ｅｑ〜２５０ｇ／ｅｑが好ましい。
【００５６】
エポキシ樹脂１００重量％中のビスフェノールＡ型エポキシ樹脂の含有量は、好ましくは２０重量％以上、より好ましくは２５重量％以上である。２０重量％以上であると、熱硬化性樹脂シート１２の可撓性に優れるため、取扱が容易である。エポキシ樹脂１００重量％中のビスフェノールＡ型エポキシ樹脂の含有量は、好ましくは７０重量％以下、より好ましくは６５重量％以下である。７０重量％以下であると、熱硬化性樹脂シート１２の硬化物のＴｇを高めることが可能で、耐熱サイクル信頼性を高められる。
【００５７】
フェノール樹脂は、エポキシ樹脂との間で硬化反応を生起するものであれば特に限定されるものではない。例えば、フェノールノボラック型硬化剤（以下、フェノールノボラック型硬化剤をフェノールノボラック樹脂ともいう）、フェノールアラルキル樹脂、ビフェニルアラルキル樹脂、ジシクロペンタジエン型フェノール樹脂、クレゾールノボラック樹脂、レゾール樹脂などが用いられる。これらフェノール樹脂は単独で用いてもよいし、２種以上併用してもよい。なかでも、硬化反応性が高いという観点から、フェノールノボラック型硬化剤が好ましい。
【００５８】
エポキシ樹脂との反応性の観点から、フェノール樹脂の水酸基当量は、７０ｇ／ｅｑ〜２５０ｇ／ｅｑが好ましい。フェノール樹脂の軟化点は、好ましくは５０℃以上である。５０℃以上であると、常温でのハンドリング性を向上することができる。フェノール樹脂の軟化点は、好ましくは１２０℃以下である。１２０℃以下であると、溶融粘度を低下させることができる。
【００５９】
熱硬化性樹脂シート１２中のエポキシ樹脂及びフェノール樹脂の合計含有量は、好ましくは５重量％以上、より好ましくは８重量％以上である。５重量％以上であると、充分な硬化物強度が得られる。熱硬化性樹脂シート１２中のエポキシ樹脂及びフェノール樹脂の合計含有量は、好ましくは３０重量％以下、より好ましくは２５重量％以下、さらに好ましくは２０重量％以下、特に好ましくは１５重量％以下である。３０重量％以下であると、硬化物の線膨張係数が小さく、かつ低吸水性が得られやすい。
【００６０】
エポキシ樹脂とフェノール樹脂の配合割合は、硬化反応性という観点から、エポキシ樹脂中のエポキシ基１当量に対して、フェノール樹脂中の水酸基の合計が０．７当量〜１．５当量となるように配合することが好ましく、より好ましくは０．９当量〜１．２当量である。
【００６１】
熱硬化性樹脂シート１２は、無機充填剤を含むことが好ましい。
【００６２】
無機充填剤としては、例えば、石英ガラス、タルク、シリカ（溶融シリカや結晶性シリカなど）、アルミナ（酸化アルミニウム）、窒化ホウ素、窒化アルミニウム、炭化珪素などが挙げられる。なかでも、熱膨張係数を良好に低減できるという理由から、シリカが好ましい。シリカとしては、流動性に優れるという理由から、溶融シリカが好ましく、球状溶融シリカがより好ましい。また、熱伝導率が高いという理由から、熱伝導性フィラーが好ましく、アルミナ、窒化ホウ素、窒化アルミニウムがより好ましい。なお、無機充填剤としては、電気絶縁性のものが好ましい。
【００６３】
無機充填剤の最大粒子径は、好ましくは３０μｍ以下、より好ましくは２０μｍ以下である。３０μｍ以下であると、基板１１ａと半導体チップ１１ｂのギャップを良好に充填できる。一方、無機充填剤の最大粒子径は、好ましくは５μｍ以上である。
無機充填剤の最大粒子径は、実施例に記載の方法で測定できる。
【００６４】
無機充填剤の粒度分布において、ピークＡ及びピークＢが少なくとも存在することが好ましい。具体的には、０．０１μｍ〜１０μｍの粒径範囲にピークＡが存在し、１μｍ〜１００μｍの粒径範囲にピークＢが存在することが好ましい。これにより、ピークＢを形成する無機充填剤の間に、ピークＡを形成する無機充填剤を充填することが可能となり、無機充填剤を高充填できる。
【００６５】
ピークＡは０．１μｍ以上の粒径範囲に存在することがより好ましい。ピークＡは１μｍ以下の粒径範囲に存在することがより好ましい。
【００６６】
ピークＢは２．５μｍ以上の粒径範囲に存在することがより好ましく、４μｍ以上の粒径範囲に存在することがさらに好ましい。ピークＢは１０μｍ以下の粒径範囲に存在することがより好ましい。
【００６７】
無機充填剤の粒度分布において、ピークＡ及びピークＢ以外のピークが存在してもよい。
【００６８】
なお、無機充填剤の粒度分布は、以下の方法で測定できる。
【００６９】
無機充填剤の粒度分布の測定方法
熱硬化性樹脂シート１２をるつぼに入れ、強熱して熱硬化性樹脂シート１２を灰化させる。得られた灰分を純水中に分散させて１０分間超音波処理し、レーザー回折散乱式粒度分布測定装置（ベックマンコールター社製、「ＬＳ  １３  ３２０」；湿式法）を用いて粒度分布（体積基準）を求める。
【００７０】
無機充填剤は、シランカップリング剤により処理（前処理）されていてもよい。これにより、樹脂との濡れ性を向上でき、無機充填剤の分散性を高めることができる。
【００７１】
シランカップリング剤は、分子中に加水分解性基及び有機官能基を有する化合物である。
【００７２】
加水分解性基としては、例えば、メトキシ基、エトキシ基などの炭素数１〜６のアルコキシ基、アセトキシ基、２−メトキシエトキシ基などが挙げられる。なかでも、加水分解によって生じるアルコールなどの揮発成分を除去し易いという理由から、メトキシ基が好ましい。
【００７３】
有機官能基としては、ビニル基、エポキシ基、スチリル基、メタクリル基、アクリル基、アミノ基、ウレイド基、メルカプト基、スルフィド基、イソシアネート基などが挙げられる。なかでも、エポキシ樹脂、フェノール樹脂と反応し易いという理由から、エポキシ基が好ましい。
【００７４】
シランカップリング剤としては、例えば、ビニルトリメトキシシラン、ビニルトリエトキシシランなどのビニル基含有シランカップリング剤；２−（３，４−エポキシシクロヘキシル）エチルトリメトキシシラン、３−グリシドキシプロピルメチルジメトキシシラン、３−グリシドキシプロピルトリメトキシシラン、３−グリシドキシプロピルメチルジエトキシシラン、３−グリシドキシプロピルトリエトキシシランなどのエポキシ基含有シランカップリング剤；ｐ−スチリルトリメトキシシランなどのスチリル基含有シランカップリング剤；３−メタクリロキシプロピルメチルジメトキシシラン、３−メタクリロキシプロピルトリメトキシシラン、３−メタクリロキシプロピルメチルジエトキシシラン、３−メタクリロキシプロピルトリエトキシシランなどのメタクリル基含有シランカップリング剤；３−アクリロキシプロピルトリメトキシシランなどのアクリル基含有シランカップリング剤；Ｎ−２−（アミノエチル）−３−アミノプロピルメチルジメトキシシラン、Ｎ−２−（アミノエチル）−３−アミノプロピルトリメトキシシラン、３−アミノプロピルトリメトキシシラン、３−アミノプロピルトリエトキシシラン、３−トリエトキシシリル−Ｎ−（１，３−ジメチル−ブチリデン）プロピルアミン、Ｎ−フェニル−３−アミノプロピルトリメトキシシラン、Ｎ−（ビニルベンジル）−２−アミノエチル−３−アミノプロピルトリメトキシシランなどのアミノ基含有シランカップリング剤；３−ウレイドプロピルトリエトキシシランなどのウレイド基含有シランカップリング剤；３−メルカプトプロピルメチルジメトキシシラン、３−メルカプトプロピルトリメトキシシランなどのメルカプト基含有シランカップリング剤；ビス（トリエトキシシリルプロピル）テトラスルフィドなどのスルフィド基含有シランカップリング剤；３−イソシアネートプロピルトリエトキシシランなどのイソシアネート基含有シランカップリング剤などが挙げられる。
【００７５】
シランカップリング剤により無機充填剤を処理する方法としては特に限定されず、溶媒中で無機充填剤とシランカップリング剤を混合する湿式法、気相中で無機充填剤とシランカップリング剤を処理させる乾式法などが挙げられる。
【００７６】
シランカップリング剤の処理量は特に限定されないが、未処理の無機充填剤１００重量部に対して、シランカップリング剤を０．１重量部〜１重量部処理することが好ましい。
【００７７】
熱硬化性樹脂シート１２中の無機充填剤の含有量は、好ましくは７０重量％以上、より好ましくは７５重量％以上である。７０重量％以上であると、熱硬化性樹脂シート１２の硬化物の熱膨張係数を低下させることが可能で、半導体装置４の耐熱サイクル信頼性を高められる。熱硬化性樹脂シート１２中の無機充填剤の含有量は、好ましくは９０重量％以下、より好ましくは８７重量％以下である。９０重量％以下であると、熱硬化性樹脂シート１２の流動性を向上させることが可能で、半導体チップ１１ｂに対して熱硬化性樹脂シート１２を追従させることができる。また、基板１１ａと半導体チップ１１ｂのギャップを良好に充填できる。
【００７８】
熱硬化性樹脂シート１２は、硬化促進剤を含むことが好ましい。
【００７９】
硬化促進剤としては、エポキシ樹脂とフェノール樹脂の硬化を進行させるものであれば特に限定されず、例えば、トリフェニルホスフィン、テトラフェニルホスホニウムテトラフェニルボレートなどの有機リン系化合物；２−フェニル−４，５−ジヒドロキシメチルイミダゾール、２−フェニル−４−メチル−５−ヒドロキシメチルイミダゾールなどのイミダゾール系化合物；などが挙げられる。なかでも、良好な保存性が得られるという理由から、２−フェニル−４，５−ジヒドロキシメチルイミダゾールが好ましい。
【００８０】
硬化促進剤の含有量は、エポキシ樹脂及びフェノール樹脂の合計１００重量部に対して、好ましくは０．１重量部以上、より好ましくは０．５重量部以上である。０．１重量部以上であると、実用的な時間内で硬化が完了する。また、硬化促進剤の含有量は、好ましくは５重量部以下、より好ましくは２重量部以下である。５重量部以下であると、良好な保存性が得られる。
【００８１】
熱硬化性樹脂シート１２は、熱可塑性樹脂を含んでもよい。
【００８２】
熱可塑性樹脂としては、天然ゴム、ブチルゴム、イソプレンゴム、クロロプレンゴム、エチレン−酢酸ビニル共重合体、エチレン−アクリル酸共重合体、エチレン−アクリル酸エステル共重合体、ポリブタジエン樹脂、ポリカーボネート樹脂、熱可塑性ポリイミド樹脂、６−ナイロンや６，６−ナイロンなどのポリアミド樹脂、フェノキシ樹脂、アクリル樹脂、ＰＥＴやＰＢＴなどの飽和ポリエステル樹脂、ポリアミドイミド樹脂、フッ素樹脂、スチレン−イソブチレン−スチレンブロック共重合体、メチルメタクリレート−ブタジエン−スチレン共重合体（ＭＢＳ樹脂）などが挙げられる。
【００８３】
熱可塑性樹脂としては、エラストマーが好ましい。エポキシ樹脂への分散性という理由から、ゴム成分からなるコア層とアクリル樹脂からなるシェル層とを有するコアシェル型アクリル樹脂が特に好ましい。
【００８４】
コア層のゴム成分は特に限定されず、例えば、ブタジエンゴム、イソプレンゴム、クロロプレンゴム、アクリルゴム、シリコンゴムなどが挙げられる。
【００８５】
コアシェル型アクリル樹脂の平均粒子径は、好ましくは０．１μｍ以上、より好ましくは０．５μｍ以上である。０．１μｍ以上であると、分散性が良好である。コアシェル型アクリル樹脂の平均粒子径は、好ましくは２００μｍ以下、より好ましくは１００μｍ以下である。２００μｍ以下であると、作製したシートの平坦性が良好である。
なお、平均粒子径は、例えば、母集団から任意に抽出される試料を用い、レーザー回折散乱式粒度分布測定装置を用いて測定することにより導き出すことができる。
【００８６】
熱硬化性樹脂シート１２中の熱可塑性樹脂の含有量は、１重量％以上が好ましく、２重量％以上がより好ましい。１重量％以上であると、充分な硬化物強度が得られる。熱硬化性樹脂シート１２中の熱可塑性樹脂の含有量は、２０重量％以下が好ましく、１０重量％以下がより好ましい。２０重量％以下であると、硬化物の線膨張係数が小さく、かつ低吸水性が得られやすい。
【００８７】
熱硬化性樹脂シート１２は、前記成分以外にも、封止樹脂の製造に一般に使用される配合剤、例えば、難燃剤成分、顔料などを適宜含有してよい。
【００８８】
熱硬化性樹脂シート１２の製造方法は特に限定されない。例えば、熱硬化性樹脂シート１２を塗工方式で製造することができる。例えば、前記各成分を含有する接着剤組成物溶液を作製し、接着剤組成物溶液を基材セパレータ上に所定厚みとなる様に塗布して塗布膜を形成した後、塗布膜を乾燥させることで、熱硬化性樹脂シート１２を製造できる。
【００８９】
接着剤組成物溶液に用いる溶媒としては特に限定されないが、前記各成分を均一に溶解、混練又は分散できる有機溶媒が好ましい。例えば、ジメチルホルムアミド、ジメチルアセトアミド、Ｎ-メチルピロリドン、アセトン、メチルエチルケトン、シクロヘキサノンなどのケトン系溶媒、トルエン、キシレンなどが挙げられる。
【００９０】
基材セパレータとしては、ポリエチレンテレフタレート（ＰＥＴ）、ポリエチレン、ポリプロピレンや、フッ素系剥離剤、長鎖アルキルアクリレート系剥離剤などの剥離剤により表面コートされたプラスチックフィルムや紙などが使用可能である。接着剤組成物溶液の塗布方法としては、例えば、ロール塗工、スクリーン塗工、グラビア塗工などが挙げられる。また、塗布膜の乾燥条件は特に限定されず、例えば、乾燥温度７０〜１６０℃、乾燥時間１〜５分間で行うことができる。
【００９１】
熱硬化性樹脂シート１２の製造方法について、前記各成分（例えば、エポキシ樹脂、フェノール樹脂、無機充填剤及び硬化促進剤など）を混練して得られる混練物をシート状に塑性加工する方法も好ましい。これにより、無機充填剤を高充填でき、熱膨張係数を低く設計できる。
【００９２】
具体的には、エポキシ樹脂、フェノール樹脂、無機充填剤及び硬化促進剤などをミキシングロール、加圧式ニーダー、押出機などの公知の混練機で溶融混練することにより混練物を調製し、得られた混練物をシート状に塑性加工する。混練条件として、温度の上限は、１４０℃以下が好ましく、１３０℃以下がより好ましい。温度の下限は、上述の各成分の軟化点以上であることが好ましく、例えば３０℃以上、好ましくは５０℃以上である。混練の時間は、好ましくは１〜３０分である。また、混練は、減圧条件下（減圧雰囲気下）で行うことが好ましく、減圧条件下の圧力は、例えば、１×１０−４〜０．１ｋｇ／ｃｍ２である。
【００９３】
溶融混練後の混練物は、冷却することなく高温状態のままで塑性加工することが好ましい。塑性加工方法としては特に制限されず、平板プレス法、Ｔダイ押出法、スクリューダイ押出法、ロール圧延法、ロール混練法、インフレーション押出法、共押出法、カレンダー成形法などが挙げられる。塑性加工温度としては上述の各成分の軟化点以上が好ましく、エポキシ樹脂の熱硬化性および成形性を考慮すると、例えば４０〜１５０℃、好ましくは５０〜１４０℃、さらに好ましくは７０〜１２０℃である。
【００９４】
熱硬化性樹脂シート１２の厚みは特に限定されないが、好ましくは１００μｍ以上、より好ましくは１５０μｍ以上である。また、熱硬化性樹脂シート１２の厚みは、好ましくは２０００μｍ以下、より好ましくは１０００μｍ以下である。上記範囲内であると、半導体チップ１１ｂを良好に封止できる。
【００９５】
熱硬化性樹脂シート１２は、単層構造であってもよいし、２以上の熱硬化性樹脂層を積層した多層構造であってもよい。しかしながら、層間剥離のおそれがなく、シート厚の均一性が高いという理由から、単層構造が好ましい。
【００９６】
（変形例１）
実施形態１では、積層体１をステージ１０７上に配置するが、変形例１では、チップ実装基板１１をステージ１０７上に配置し、次いでチップ実装基板１１上に熱硬化性樹脂シート１２を配置し、次いで熱硬化性樹脂シート１２上にフィルム１３を配置する。
【００９７】
（変形例２）
実施形態１では、積層体１をステージ１０７上に配置するが、変形例２では、チップ実装基板１１及びチップ実装基板１１上に配置された熱硬化性樹脂シート１２を備える積層物をステージ１０７上に配置し、次いで積層物上にフィルム１３を配置する。
【００９８】
（変形例３）
実施形態１では、平板１１７で封止体２をプレスするが、変形例３では封止体２をプレスしない。
【００９９】
以上のとおり、実施形態１の半導体装置４の製造方法は、積層体１の外周部１３ｂをステージ１０７に押し付けることにより、密閉容器１２１を形成する工程と、密閉容器１２１の外部の圧力を密閉容器１２１の内部の圧力より高めることにより、半導体チップ１１ｂを熱硬化性樹脂シート１２で覆いつつ、基板１１ａと半導体チップ１１ｂのギャップに熱硬化性樹脂シート１２を充填する工程とを含む。
【０１００】
実施形態１では、キャビティを樹脂で充填する工程が必要ない。したがって、トランスファ成型方式のモールドアンダーフィルに比べて、ボイドが少ない半導体装置４を製造できる。また、トランスファ成型方式のモールドアンダーフィルに比べて、フィラーの偏析が生じ難い。
【０１０１】
実施形態１の半導体装置４の製造方法は、封止体２を加熱することにより、硬化体３を形成する工程、及び硬化体３をダイシングすることにより、半導体装置４を得る工程などをさらに含む。
【０１０２】
［実施形態２］
【０１０３】
図１２に示すように、積層フィルム１０を枠状押え部１１３ａに固定する。積層フィルム１０は、熱硬化性樹脂シート１２及び熱硬化性樹脂シート１２上に配置されたフィルム１３を備える。固定方法としては、例えば、枠状押え部１１３ａに積層フィルム１０を吸着させる方法、接着剤で枠状押え部１１３ａに積層フィルム１０を固定する方法、枠状押え部１１３ａにフィルム１３を巻きつける方法などがある。次いで、チップ実装基板１１をステージ１０７上に配置する。
【０１０４】
ステージ１０７はあらかじめ加熱されている。ステージ１０７の好適な温度条件は、実施形態１で説明した温度条件と同様である。
【０１０５】
図１３に示すように、上ヒータ板１１１及び上枠部材１１２を下降させ、上枠部材１１２の下端部を下板部材１０６の外縁部に沿って気密に摺動させ、上ヒータ板１１１、上枠部材１１２及び下板部材１０６によって気密に囲われたチェンバーを形成する。チェンバーを形成した段階で、上ヒータ板１１１及び上枠部材１１２の下降を停止する。
【０１０６】
次いで、真空引きを行い、チェンバー内を減圧状態とする。チェンバー内の圧力は、好ましくは５００Ｐａ以下である。
【０１０７】
枠状押え部１１３ａを下降させることにより、積層フィルム１０をチップ実装基板１１上に配置して、積層体１を形成する。
【０１０８】
図１４に示すように、積層体１を形成した後も枠状押え部１１３ａの下降を続けることにより、フィルム１３の外周部１３ｂをステージ１０７に押さえつけて、密閉容器１２１を形成する。密閉容器１２１は、ステージ１０７及びフィルム１３を備える。密閉容器１２１の内部には、チップ実装基板１１及びチップ実装基板１１上に配置された熱硬化性樹脂シート１２が配置されている。なお、チェンバー内を減圧状態にした後に密閉容器１２１を形成するため、密閉容器１２１の内部及び外部は減圧状態である。
【０１０９】
図１５に示すように、真空・加圧口１１６を開放することにより、チェンバー内の圧力を大気圧にする。すなわち、密閉容器１２１の外部の圧力を大気圧にする。
【０１１０】
図１６に示すように、真空・加圧口１１６にガスを導入することによりチェンバー内の圧力を高める。すなわち、密閉容器１２１の外部の圧力を大気圧よりも高める。これにより、半導体チップ１１ｂを熱硬化性樹脂シート１２で覆いつつ、基板１１ａと半導体チップ１１ｂのギャップに熱硬化性樹脂シート１２を充填する。これにより、封止体２を得る。
【０１１１】
ガスとしては特に限定されず、空気、窒素などが挙げられる。
【０１１２】
密閉容器１２１の外部の好適な圧力は、実施形態１で説明した圧力と同様である。
【０１１３】
図１７に示すように、封止体２の横にスペーサー１３１を配置する。
【０１１４】
図１８に示すように、平板１１７をスペーサー１３１に当たるまで下降させることにより、封止体２をプレスし、封止体２の厚みを調整する。これにより、封止体２の厚みを均一化することができる。平板１１７で封止体２を押す際の圧力としては、０．５ｋｇｆ／ｃｍ２〜２０ｋｇｆ／ｃｍ２が好ましい。
【０１１５】
次いで、フィルム１３を取り除く。
【０１１６】
次いで、封止部２１ｂのうち基板１１ａから側方にはみ出した部分を切り離す。
【０１１７】
図１９に示すように、封止体２を加熱することで樹脂層２１を硬化させて、硬化体３を形成する。
【０１１８】
好適な加熱温度は、実施形態１で説明した加熱温度と同様である。好適な加熱時間は、実施形態１で説明した加熱時間と同様である。
【０１１９】
図２０に示すように、基板１１ａ上にバンプ３２を設ける。
【０１２０】
図２１に示すように、硬化体３を個片化（ダイシング）して、半導体装置４を得る。
【０１２１】
（変形例１）
実施形態２では、積層フィルム１０を枠状押え部１１３ａに固定した後、チップ実装基板１１をステージ１０７上に配置するが、変形例１では、チップ実装基板１１をステージ１０７上に配置した後、積層フィルム１０を枠状押え部１１３ａに固定する。
【０１２２】
（変形例２）
実施形態２では、平板１１７で封止体２をプレスするが、変形例２では封止体２をプレスしない。
【０１２３】
以上のとおり、実施形態２の半導体装置４の製造方法は、積層体１の外周部１３ｂをステージ１０７に押し付けることにより、密閉容器１２１を形成する工程と、密閉容器１２１の外部の圧力を密閉容器１２１の内部の圧力より高めることにより、半導体チップ１１ｂを熱硬化性樹脂シート１２で覆いつつ、基板１１ａと半導体チップ１１ｂのギャップに熱硬化性樹脂シート１２を充填する工程とを含む。
【０１２４】
実施形態２の半導体装置４の製造方法は、減圧雰囲気下で積層フィルム１０をチップ実装基板１１上に配置して、積層体１を形成する工程をさらに含む。減圧雰囲気下で積層フィルム１０をチップ実装基板１１上に配置するので、半導体チップ１１ｂ周辺にボイドが生じることを防止できる。
【０１２５】
実施形態２の半導体装置４の製造方法は、封止体２を加熱することにより、硬化体３を形成する工程、及び硬化体３をダイシングすることにより、半導体装置４を得る工程などをさらに含む。
【０１２６】
［実施形態３］
図２２に示すように、積層体６をステージ１０７上に配置する。積層体６は、チップ実装ウェハ６１、チップ実装ウェハ６１上に配置された熱硬化性樹脂シート１２及び熱硬化性樹脂シート１２上に配置されたフィルム１３を備える。
【０１２７】
フィルム１３は、熱硬化性樹脂シート１２と接する中央部１３ａ及び中央部１３ａの周辺に配置された周辺部１３ｂを備える。
【０１２８】
図２３に示すように、チップ実装ウェハ６１は、半導体ウェハ６１ａ及び半導体ウェハ６１ａにフリップチップ実装（フリップチップボンディング）された半導体チップ６１ｂを備える。
【０１２９】
半導体ウェハ６１ａは、電極６０１ａ、及び電極６０１ａと電気的に接続された貫通電極６０１ｂを備える。すなわち、半導体ウェハ６１ａは、半導体ウェハ６１ａの厚み方向に延びる貫通電極６０１ｂ、及び貫通電極６０１ｂと電気的に接続された電極６０１ａを備える。半導体ウェハ６１ａは、電極６０１ａが設けられた回路形成面、及び回路形成面に対向した面で両面を定義できる。
【０１３０】
半導体チップ６１ｂは回路形成面（活性面）を備える。半導体チップ６１ｂの回路形成面上には、バンプ６２が配置されている。
【０１３１】
半導体チップ６１ｂと半導体ウェハ６１ａは、バンプ６２を介して電気的に接続されている。
【０１３２】
ステージ１０７はあらかじめ加熱されている。ステージ１０７の好適な温度条件は、実施形態１で説明した温度条件と同様である。
【０１３３】
図２４に示すように、上ヒータ板１１１及び上枠部材１１２を下降させ、上枠部材１１２の下端部を下板部材１０６の外縁部に沿って気密に摺動させ、上ヒータ板１１１、上枠部材１１２及び下板部材１０６によって気密に囲われたチェンバーを形成する。チェンバーを形成した段階で、上ヒータ板１１１及び上枠部材１１２の下降を停止する。
【０１３４】
次いで、真空引きを行い、チェンバー内を減圧状態とする。チェンバー内の圧力は、好ましくは５００Ｐａ以下である。
【０１３５】
図２５に示すように、枠状押え部１１３ａを下降させることにより、フィルム１３の外周部１３ｂをステージ１０７に押さえつけて、密閉容器１２１を形成する。密閉容器１２１は、ステージ１０７及びフィルム１３を備える。密閉容器１２１の内部には、チップ実装ウェハ６１及びチップ実装ウェハ６１上に配置された熱硬化性樹脂シート１２が配置されている。なお、真空チェンバー内を減圧状態にした後に密閉容器１２１を形成するため、密閉容器１２１の内部及び外部は減圧状態である。
【０１３６】
図２６に示すように、真空・加圧口１１６を開放することにより、チェンバー内の圧力を大気圧にする。すなわち、密閉容器１２１の外部の圧力を大気圧にする。
【０１３７】
図２７に示すように、真空・加圧口１１６にガスを導入することによりチェンバー内の圧力を高める。すなわち、密閉容器１２１の外部の圧力を大気圧よりも高める。これにより、半導体チップ６１ｂを熱硬化性樹脂シート１２で覆いつつ、半導体ウェハ６１ａと半導体チップ６１ｂのギャップに熱硬化性樹脂シート１２を充填する。これにより、封止体７を得る。
【０１３８】
ガスとしては特に限定されず、空気、窒素などが挙げられる。
【０１３９】
密閉容器１２１の外部の好適な圧力は、実施形態１で説明した圧力と同様である。
【０１４０】
封止体７は、チップ実装ウェハ６１及びチップ実装ウェハ６１上に配置された樹脂層７１を備える。樹脂層７１は、半導体ウェハ６１ａと半導体チップ６１ｂの間に挟まれたアンダーフィル部７１ａ、及びアンダーフィル部７１ａの周辺に配置された封止部７１ｂを備える。半導体チップ６１ｂは、封止部７１ｂにより覆われている。封止体７は、フィルム１３と接している。
【０１４１】
図２８に示すように、封止体７の横にスペーサー１３１を配置する。
【０１４２】
図２９に示すように、平板１１７をスペーサー１３１に当たるまで下降させることにより、封止体７をプレスし、封止体７の厚みを調整する。これにより、封止体７の厚みを均一化することができる。平板１１７で封止体７を押す際の圧力としては、０．５ｋｇｆ／ｃｍ２〜２０ｋｇｆ／ｃｍ２が好ましい。
【０１４３】
次いで、フィルム１３を取り除く。
【０１４４】
次いで、封止部７１ｂのうち半導体ウェハ６１ａから側方にはみ出した部分を切り離す。
【０１４５】
図３０に示すように、封止体７を加熱することで樹脂層７１を硬化させて、硬化体８を形成する。
【０１４６】
好適な加熱温度は、実施形態１で説明した加熱温度と同様である。好適な加熱時間は、実施形態１で説明した加熱時間と同様である。
【０１４７】
硬化体８は、チップ実装ウェハ６１及びチップ実装ウェハ６１上に配置された硬化層８１を備える。硬化層８１は、半導体ウェハ６１ａと半導体チップ６１ｂの間に挟まれた接続保護部８１ａ、及び接続保護部８１ａの周辺に配置されたチップ保護部８１ｂを備える。半導体チップ６１ｂは、チップ保護部８１ｂにより覆われている。
【０１４８】
硬化体８は、半導体ウェハ６１ａが配置されたウェハ面、及びウェハ面に対向した硬化面で両面を定義できる。硬化面には、硬化層８１が配置されている。
【０１４９】
図３１に示すように、硬化体８の硬化層８１を研削する。
【０１５０】
図３２に示すように、硬化体８の半導体ウェハ６１ａを研削して、貫通電極６０１ｂを露出させる。すなわち、ウェハ面を研削して得られた研削面８２では、貫通電極６０１ｂが露出している。
【０１５１】
図３３に示すように、セミアディティブ法などを利用して、研削面８２上に再配線層８３を形成して、再配線体８４を形成する。再配線層８３は、再配線８３ａを備える。次いで、再配線層８３上にバンプ８５を形成する。バンプ８５は再配線８３ａ、貫通電極６０１ｂ、電極６０１ａ及びバンプ６２を介して半導体チップ６１ｂと電気的に接続している。
【０１５２】
図３４に示すように、再配線体８４を個片化（ダイシング）して、半導体装置９を得る。
【０１５３】
（変形例１）
実施形態３では、積層体６をステージ１０７上に配置するが、変形例１では、チップ実装ウェハ６１をステージ１０７上に配置し、次いでチップ実装ウェハ６１上に熱硬化性樹脂シート１２を配置し、次いで熱硬化性樹脂シート１２上にフィルム１３を配置する。
【０１５４】
（変形例２）
実施形態３では、積層体６をステージ１０７上に配置するが、変形例２では、チップ実装ウェハ６１及びチップ実装ウェハ６１上に配置された熱硬化性樹脂シート１２を備える積層物をステージ１０７上に配置し、次いで積層物上にフィルム１３を配置する。
【０１５５】
（変形例３）
実施形態３では、平板１１７で封止体７をプレスするが、変形例３では封止体２をプレスしない。
【０１５６】
（変形例４）
実施形態３では、硬化体８の硬化層８１を研削するが、変形例４では、硬化層８１を研削しない。
【０１５７】
以上のとおり、実施形態３の半導体装置９の製造方法は、積層体６の外周部１３ｂをステージ１０７に押し付けることにより、密閉容器１２１を形成する工程と、密閉容器１２１の外部の圧力を密閉容器１２１の内部の圧力より高めることにより、半導体チップ６１ｂを熱硬化性樹脂シート１２で覆いつつ、半導体ウェハ６１ａと半導体チップ６１ｂのギャップに熱硬化性樹脂シート１２を充填する工程とを含む。
【０１５８】
実施形態３では、キャビティを樹脂で充填する工程が必要ない。したがって、トランスファ成型方式のモールドアンダーフィルに比べて、ボイドが少ない半導体装置９を製造できる。また、トランスファ成型方式のモールドアンダーフィルに比べて、フィラーの偏析が生じ難い。
【０１５９】
実施形態３の半導体装置９の製造方法は、封止体７を加熱することにより硬化体８を形成する工程、硬化体８に再配線層８３を形成することにより再配線体８４を形成する工程、及び再配線体８４をダイシングすることにより半導体装置９を得る工程などをさらに含む。
【実施例】
【０１６０】
以下に、この発明の好適な実施例を例示的に詳しく説明する。ただし、この実施例に記載されている材料や配合量などは、特に限定的な記載がない限りは、この発明の範囲をそれらのみに限定する趣旨のものではない。
【０１６１】
熱硬化性樹脂シートを作製するために使用した成分について説明する。
エポキシ樹脂Ａ：三菱化学社製のＥＰ８２８（ビスフェノールＡ型エポキシ樹脂、エポキン当量１８４ｇ／ｅｑ〜１９４ｇ／ｅｑ、２３℃で液状）
エポキシ樹脂Ｂ：新日鐵化学社製のＹＳＬＶ−８０ＸＹ（ビスフェノールＦ型エポキシ樹脂、エポキン当量：２００ｇ／ｅｑ、軟化点：８０℃）
フェノール樹脂：明和化成社製のＭＥＨ−７５００−３Ｓ（フェノールノボラック型硬化剤、水酸基当量１０３ｇ／ｅｑ、軟化点８３℃）
球状フィラーＡ：電気化学工業社製の５ＳＤＣ（溶融球状シリカ、平均粒子径５μｍ）
球状フィラーＢ：アドマテックス社製のＳＯ−２５Ｒ（溶融球状シリカ、平均粒子径０．５μｍ）
カーボンブラック：三菱化学社製の＃２０
硬化促進剤：四国化成工業社製の２ＰＨＺ−ＰＷ（２−フェニル−４，５−ジヒドロキシメチルイミダゾール）
【０１６２】
［封止用シートの作製］
エポキシ樹脂Ａ（商品名「ＥＰ８２８」、三菱化学社製）１００重量部に対して、エポキシ樹脂Ｂ（商品名「ＹＳＬＶ−８０ＸＹ」、新日鐵化学社製）１０３重量部、フェノール樹脂（商品名「ＭＥＨ−７５００−３Ｓ」、明和化成社製）９３重量部、球状フィラーＡ（商品名「５ＳＤＣ」、電気化学工業社製）１５００重量部、球状フィラーＢ（商品名「ＳＯ−２５Ｒ」、アドマテックス社製）３５０重量部、カーボンブラック（商品名「＃２０」、三菱化学社製）５重量部、硬化促進剤（商品名「２ＰＨＺ−ＰＷ」、四国化成工業社製）３重量部を配合し、ロール混練機により６０℃で２分間、８０℃２分間、１２０℃６分間、この順番で加熱していき、合計１０分間、減圧条件下（０．０１ｋｇ／ｃｍ２）で溶融混練し、混練物を調製した。次いで、得られた混練物を、１２０℃の条件下、スロットダイ法により離型処理フィルム上に塗工してシート状に形成し、離型処理フィルム及び離型処理フィルム上に配置された厚さ５００μｍ、縦１９０ｍｍ、横２４０ｍｍの熱硬化樹脂シートを備える封止用シートを作製した。離型処理フィルムとしては、シリコーン離型処理した厚さが５０μｍのポリエチレンテレフタレートフィルムを用いた。
【０１６３】
［熱硬化樹脂シートの作製］
封止用シートから離型処理フィルムを取り除いて縦１９０ｍｍ、横２４０ｍｍ、厚さ５００μｍの熱硬化樹脂シートを得た。
【０１６４】
［チップ実装基板の準備］
縦１９０ｍｍ、横２４０ｍｍの有機基板及び有機基板にフリップチップ実装された複数のチップを備えるチップ実装基板を準備した。チップ実装基板において、基板とチップのギャップは８０μｍであった。チップとしては、厚み７８０μｍの１０ｍｍ角チップを使用した。チップにおいて、はんだバンプのピッチは４００μｍであった。
【０１６５】
［封止体の作製］
（実施例１）
チップ実装基板上に熱硬化樹脂シートを配置することにより、積層物を形成した。積層物は、チップ実装基板及びチップ実装基板上に配置された熱硬化樹脂シートを備える。９０度に設定された真空プレス装置（ミカドテクノス社製のＶＡＣＵＵＭ  ＡＣＥ）のステージ上に積層物を配置した。次いで、積層物上に離型フィルム（シリコーン離型処理された厚み２５μｍのポリエチレンテレフタレートフィルム）を配置して、積層物を離型フィルムで覆った。これにより、チップ実装基板、チップ実装基板上に配置された熱硬化樹脂シート及び熱硬化樹脂シート上に配置された離型フィルムを備える積層体を形成した。次いで、上ヒータ板、上枠部材及び下板部材を備える格納容器を形成した。格納容器の内部（チェンバー）には、ステージ及びステージ上に配置された積層体が配置されていた。次いで、チェンバー内を減圧した。次いで、離型フィルムの外周部をステージに押さえつけて、ステージ及び離型フィルムからなる密閉容器を形成した。次いで、チェンバーを開放することにより、密閉容器の外部の圧力を大気圧にした。これにより、離型フィルムで積層物を押さえつけた。次いで、密閉容器の外部の圧力を、１８０秒間、０．５ＭＰａにした。これにより、チップを熱硬化性樹脂シートで覆いつつ、有機基板とチップのギャップに熱硬化性樹脂シートを充填した。
【０１６６】
（比較例１）
チップ実装基板上に熱硬化樹脂シートを配置することにより、積層物を形成した。積層物は、チップ実装基板及びチップ実装基板上に配置された熱硬化樹脂シートを備える。９０度に設定された真空プレス装置（ミカドテクノス社製のＶＡＣＵＵＭ  ＡＣＥ）のステージ上に積層物を配置した。次いで、積層物上に離型フィルム（シリコーン離型処理された厚み２５μｍのポリエチレンテレフタレートフィルム）を配置して、積層物を離型フィルムで覆った。これにより、チップ実装基板、チップ実装基板上に配置された熱硬化樹脂シート及び熱硬化樹脂シート上に配置された離型フィルムを備える積層体を形成した。積層体の横にスペーサーを配置した。次いで、上ヒータ板、上枠部材及び下板部材を備える格納容器を形成した。格納容器の内部（チェンバー）には、ステージ、ステージ上に配置された積層体、積層体の横に配置されたスペーサーが配置されていた。次いで、チェンバー内を減圧した。次いで、積層体の上方に配置された平板をスペーサーに当たるまで下降させることにより、積層体をプレスした。これにより、チップを熱硬化性樹脂シートで覆いつつ、有機基板とチップのギャップに熱硬化性樹脂シートを充填した。
【０１６７】
［評価］
封止体及び熱硬化性樹脂シートについて下記の評価を行った。結果を表１に示す。
【０１６８】
（封止性）
封止体を超音波探査映像装置で観察し、封止体中に空隙がない場合を○と判定し、空隙がある場合を×と判定した。結果を表１に示す。
【０１６９】
（最低溶融粘度）
ロールラミネーターを用いて、厚み５００μｍの熱硬化性樹脂シートを９０℃にて２枚積層し、厚み１０００μｍの積層シートを得た。積層シートを直径２５ｍｍに打ち抜くことにより、直径２５ｍｍの試験片を得た。試験片について、レオメーター（サーモフィッシャーサイエンティフィック社製のＭａｈｒｓ  ＩＩＩ）を用いて、１Ｈｚ、歪み５％、昇温速度１０℃／分で５０℃〜１５０℃で粘度を測定した。測定された粘度の最低値を最低溶融粘度とした。
【０１７０】
【表１】
2015216230.tif 000003
【符号の説明】
【０１７１】
１      積層体
１１      チップ実装基板
１１ａ    基板
１１ｂ    半導体チップ
１１ｃ    バンプ
１２      熱硬化性樹脂シート
１３      フィルム
１３ａ    中央部
１３ｂ    周辺部
２      封止体
２１      樹脂層
２１ａ    アンダーフィル部
２１ｂ    封止部
３      硬化体
３１      硬化層
３１ａ    接続保護部
３１ｂ    チップ保護部
３２      バンプ
４      半導体装置
【０１７２】
１０      積層フィルム
【０１７３】
１０１      基台
１０２      加圧シリンダ下板
１０３      スライド移動テーブル
１０４      スライドシリンダ
１０５      下ヒータ板
１０６      下板部材
１０７      ステージ
１０８      支柱
１０９      加圧シリンダ上板
１１０      中間移動部材
１１１      上ヒータ板
１１２      上枠部材
１１３      内方枠体
１１３ａ    枠状押え部
１１３ｂ    ロッド
１１４      加圧シリンダ
１１５      シリンダロッド
１１６      真空・加圧口
１１７      平板
Ｓ        ストッパー
１２１      密閉容器
１３１      スペーサー
【０１７４】
６      積層体
６１      チップ実装ウェハ
６１ａ    半導体ウェハ
６０１ａ    電極
６０１ｂ    貫通電極
６１ｂ    半導体チップ
６２      バンプ
７      封止体
７１      樹脂層
７１ａ    アンダーフィル部
７１ｂ    封止部
８      硬化体
８１      硬化層
８１ａ    接続保護部
８１ｂ    チップ保護部
８２      研削面
８３      再配線層
８３ａ    再配線
８４      再配線体
８５      バンプ
９      半導体装置
【図１】
2015216230.tif 000004
【図２】
2015216230.tif 000005
【図３】
2015216230.tif 000006
【図４】
2015216230.tif 000007
【図５】
2015216230.tif 000008
【図６】
2015216230.tif 000009
【図７】
2015216230.tif 000010
【図８】
2015216230.tif 000011
【図９】
2015216230.tif 000012
【図１０】
2015216230.tif 000013
【図１１】
2015216230.tif 000014
【図１２】
2015216230.tif 000015
【図１３】
2015216230.tif 000016
【図１４】
2015216230.tif 000017
【図１５】
2015216230.tif 000018
【図１６】
2015216230.tif 000019
【図１７】
2015216230.tif 000020
【図１８】
2015216230.tif 000021
【図１９】
2015216230.tif 000022
【図２０】
2015216230.tif 000023
【図２１】
2015216230.tif 000024
【図２２】
2015216230.tif 000025
【図２３】
2015216230.tif 000026
【図２４】
2015216230.tif 000027
【図２５】
2015216230.tif 000028
【図２６】
2015216230.tif 000029
【図２７】
2015216230.tif 000030
【図２８】
2015216230.tif 000031
【図２９】
2015216230.tif 000032
【図３０】
2015216230.tif 000033
【図３１】
2015216230.tif 000034
【図３２】
2015216230.tif 000035
【図３３】
2015216230.tif 000036
【図３４】
2015216230.tif 000037